(57)【要約】【課題】高い発光輝度、発光効率を有するとともに、耐熱性・耐久性に優れるＥＬ素子用発光材料を提供することを目的とする。【解決手段】本発明のＥＬ素子は、基盤と陽極と有機層と陰極を具え、前記有機層が一般式（１）で示される化合物を少なくともひとつ含むことを特徴とする有機ＥＬ素子である。【化３７】2004315366.tif 0000472004315366.tif 000048ただし、式中Ｒ１〜Ｒ８は、それぞれ同一であるか、または異なり、水素、炭素数１〜６の直鎖もしくは分岐アルキル基、または炭素数１〜６の直鎖もしくは分岐アルコキシ基である。中心骨格Ｘは芳香族置換基であり、より好ましくは電子受容性の置換基である。【特許請求の範囲】
【請求項１】
一般式（１）で示される有機化合物。
【化１】
2004315366.tif 000045
2004315366.tif 000046
ただし、式中Ｒ１〜Ｒ８は、それぞれ同一であるか、または異なり、水素、炭素数１〜６の直鎖もしくは分岐アルキル基、または炭素数１〜６の直鎖もしくは分岐アルコキシ基である。中心骨格Ｘは芳香族置換基であり、より好ましくは電子受容性の置換基である。
【請求項２】
基板と陽極と有機層と陰極を具え、前記有機層が請求項１に記載の化合物を少なくともひとつ含むことを特徴とする有機ＥＬ素子。
【発明の詳細な説明】
【０００１】
【発明の属する技術分野】
本発明は、発光性有機材料およびエレクトロルミネッセンス素子に関するものである。
【０００２】
【従来の技術】
有機エレクトロルミネッセンス素子（以下、略して「ＥＬ素子」という場合がある）をフルカラーフラットパネルディスプレイや照明用光源へ応用するためには、高輝度・高効率発光のほか高耐熱性・耐久性に優れることが求められる。
【０００３】
例えば、カーナビゲーションシステムへの応用に関しては１２０℃以上の耐熱性が求められている。有機ＥＬ素子用の発光材料に関して、これまでに様々なπ共役系分子が報告されているが、モルフォロジー安定性・耐熱性に優れるものは少ない。このため優れた発光輝度・効率を有し、かつ耐熱性に優れる有機ＥＬ素子の構築は困難であった。
【０００４】
また、耐久性に優れるＥＬ素子開発のためには、正孔および電子受容性いずれにも優れる発光材料が必要であることが報告されている（たとえば、Ｙ．  Ｓｈｉｒｏｔａ  ｅｔ  ａｌ．，  Ｊ．  Ａｍ．  Ｃｈｅｍ．  Ｓｏｃ．，  １２２，  １１０２１−１１０２２  （２０００）．）。これまでに様々なπ共役系分子が報告されているが、正孔および電子受容性いずれにも優れる発光材料は少ない。このため優れた輝度・効率を有し、かつ耐久性に優れる有機ＥＬ素子の構築は困難であった。
【０００５】
【発明が解決しようとする課題】
上述したように、有機ＥＬ素子を実用化するためには、その耐久性、耐熱性を向上させる必要がある。これを実現するためには、高いガラス転移温度を有するとともに安定なアモルファス薄膜を形成し、かつ正孔および電子受容性いずれにも優れる有機材料の開発が必要である。
【０００６】
本発明は、高い発光輝度、発光効率を有するとともに、耐熱性・耐久性に優れるＥＬ素子用発光材料を提供することを目的とする。
【０００７】
【課題を解決するための手段】
本発明のＥＬ素子は、基板と陽極と有機層と陰極を具え、前記有機層が一般式（１）で示される化合物を少なくともひとつ含むことを特徴とする有機ＥＬ素子である。
【化２】
2004315366.tif 000002
2004315366.tif 000003
ただし、式中Ｒ１〜Ｒ８は、それぞれ同一であるか、または異なり、水素、炭素数１〜６の直鎖もしくは分岐アルキル基、または炭素数１〜６の直鎖もしくは分岐アルコキシ基である。中心骨格Ｘは芳香族置換基であり、より好ましくは電子受容性の置換基である。
【０００８】
一般式（１）のＲ１〜Ｒ８の具体例としては、メチル基、エチル基、ｎ−プロピル基、ｓｅｃ−プロピル基、ｎ−ブチル基、ｓｅｃ−ブチル基、ｔｅｒｔ−ブチル基、メトキシ基、エトキシ基である。
【０００９】
一般式（１）のＸの具体例としては、ビチオフェン、ターチオフェン、アントラセン、ピリジン、ビピリジン、フェナントレン、ピラジン、キノキサリン、キノリン、ベンゾチアジアゾール、チエニルベンゾチアジアゾールである。
【００１０】
一般式（１）の化合物は、公知の方法（スズキカップリング法：Ｎ．  Ｍｉｙａｕｒａ，  Ａ．  Ｓｕｚｕｋｉ，  Ｃｈｅｍ．  Ｒｅｖ．  ９５  （１９９５）  ２４５７．）を用いて合成することができる。
【００１１】
一般式（１）で示される化合物は、一般式（２）で表される化合物と一般式（３）で示される化合物および触媒としてテトラキス（トリフェニルフォスフィノ）パラジウム（０））を、窒素置換条件においてテトラハイドロフランと２規定の炭酸カリウム水溶液との混合溶液中で還流攪拌し、反応（スズキカップリング反応）させる。次いで、溶媒を留去した後、シリカゲルカラムクロマトグラフィおよびトルエンとヘキサンの混合溶媒からの再結晶することにより得る。
【化３】
2004315366.tif 000004
2004315366.tif 000005
【化４】
2004315366.tif 000006
2004315366.tif 000007
【００１２】
あるいは、一般式（１）で示される化合物は、一般式（４）で表される化合物と一般式（５）で示される化合物および触媒としてテトラキス（トリフェニルフォスフィノパラジウム（０））を、窒素置換条件においてテトラハイドロフランと２規定の炭酸カリウム水溶液との混合溶液中で還流攪拌し、反応（スズキカップリング反応）させる。次いで、溶媒を留去した後、シリカゲルカラムクロマトグラフィおよびトルエンとヘキサンの混合溶媒からの再結晶することにより得る。
【化５】
2004315366.tif 000008
2004315366.tif 000009
【化６】
2004315366.tif 000010
2004315366.tif 000011
【００１３】
あるいは、一般式（１）で示される化合物は、一般式（６）で表される化合物と一般式（７）で表される化合物および触媒としてテトラキス（トリフェニルフォスフィノパラジウム（０））を、窒素置換条件においてテトラハイドロフランと２規定の炭酸カリウム水溶液との混合溶液中で還流攪拌し、反応（スズキカップリング反応）させる。次いで、溶媒を留去した後、シリカゲルカラムクロマトグラフィおよびトルエンとヘキサンの混合溶媒からの再結晶することにより得る。
【化７】
2004315366.tif 000012
2004315366.tif 000013
【化８】
2004315366.tif 000014
2004315366.tif 000015
ただし、式中Ｒ１〜Ｒ８は、それぞれ同一であるか、または異なり、水素、炭素数１〜６の直鎖もしくは分岐アルキル基、または炭素数１〜６の直鎖もしくは分岐アルコキシ基である。Ｘ１およびＸ２は芳香族置換基であり、それぞれ、同一であるか、または異なっていても良い。
【００１４】
一般式（６）および（７）のＲ１〜Ｒ８の具体例としては、メチル基、エチル基、ｎ−プロピル基、ｓｅｃ−プロピル基、ｎ−ブチル基、ｓｅｃ−ブチル基、ｔｅｒｔ−ブチル基、メトキシ基、エトキシ基である。
【００１５】
一般式（６）および（７）のＸ１およびＸ２の具体例としては、チオフェン、ビチオフェン、ピリジン、ベンゾチアジアゾールである。
【００１６】
一般式（１）で示される化合物は、本発明者が合成した新規有機化合物である。一般式（１）で示される化合物は、真空蒸着あるいはスピンコート法により、均一・透明で安定なアモルファスガラスを容易に形成するとともに、そのガラス状態が長期間にわたって極めて安定である。
【００１７】
また、一般式（１）で示される化合物は、高いガラス転移温度を有しており、耐熱性に優れる。
【００１８】
また、一般式（１）で示される化合物は、正孔および電子受容性に優れる。
【００１９】
また、一般式（１）で示される化合物は発光性に優れる。
【００２０】
本発明に係る一般式（１）で表される化合物の具体例としては、例えば、以下の化合物［化９］から［化２０］を挙げることができるが、本発明はこれに限定されるものではない。
【化９】
2004315366.tif 000016
【化１０】
2004315366.tif 000017
【化１１】
2004315366.tif 000018
【化１２】
2004315366.tif 000019
【化１３】
2004315366.tif 000020
【化１４】
2004315366.tif 000021
【化１５】
2004315366.tif 000022
【化１６】
2004315366.tif 000023
【化１７】
2004315366.tif 000024
【化１８】
2004315366.tif 000025
【化１９】
2004315366.tif 000026
【化２０】
2004315366.tif 000027
【００２１】
本発明のＥＬ素子の形態としては、特に限定するものではない。例えば、（Ａ）陽極／発光層／陰極（図１）、（Ｂ）陽極／正孔輸送層／発光層／陰極（図２）、（Ｃ）陽極／正孔注入層／正孔輸送層／発光層／陰極（図３）、（Ｄ）陽極／正孔輸送層／発光層／電子輸送層／陰極（図４）、（Ｅ）陽極／正孔輸送層／発光層／正孔阻止層／電子輸送層／陰極（図５）である。
【００２２】
陽極、陰極は特に限定するものではないが、陽極としてはＩＴＯ被覆ガラス基板、陰極としては、マグネシウム−銀合金電極、あるいはアルミニウム電極、カルシウム電極、リチウム／アルミニウム積層電極、弗化リチウム／アルミニウム積層電極が好ましい。
【００２３】
本発明に従ったＥＬ素子の正孔注入層、正孔輸送層、発光層、正孔阻止層、電子輸送層のうちひとつは一般式（１）で表される化合物であることが必要である。一般式（１）で表される化合物は、好ましくは正孔注入層、正孔輸送層あるいは発光層、より好ましくは発光層に用いることが望ましい。
【００２４】
一般式（１）は、発光性ドーパント色素のホスト層として用いることもできる。
【００２５】
一般式（１）は、発光性ドーパントとして用いることもできる。
【００２６】
本発明において用いる発光性ドーパント色素は特に限定するものではないが、ジメチルキナクリドン、ジエチルキナクリドン、ルブレン、ペリレン、クマリン−６などが望ましい。
【００２７】
本発明において用いる一般式（１）で表される化合物以外の正孔輸送材料としては、トリアリールアミン誘導体が好ましく、より好ましくは［化２１］の化合物４，４’，４”−トリス（３−メチルフェニルフェニルアミノ）トリフェニルアミン（以下、略して「ｍ−ＭＴＤＡＴＡ」と呼ぶことがある）、［化２２］の化合物４，４’，４”−トリス（１−ナフチルフェニルアミノ）トリフェニルアミン（以下、略して「１−ＴＮＡＴＡ」と呼ぶことがある）、［化２３］の化合物４，４’，４”−トリス（２−ナフチルフェニルアミノ）トリフェニルアミン（以下、略して「２−ＴＮＡＴＡ」と呼ぶことがある）、［化２４］の化合物４，４’，４”−トリス［ビフェニル−２−イル（フェニル）アミノ］トリフェニルアミン（以下、略して「ｏ−ＰＴＤＡＴＡ」と呼ぶことがある）、［化２５］の化合物４，４’，４”−トリス［ビフェニル−３−イル（フェニル）アミノ］トリフェニルアミン（以下、略して「ｍ−ＰＴＤＡＴＡ」と呼ぶことがある）、［化２６］の化合物４，４’，４”−トリス［ビフェニル−４−イル（３−メチルフェニル）アミノ］トリフェニルアミン（以下、略して「ｐ−ＰＭＴＤＡＴＡ」と呼ぶことがある）、［化２７］の化合物４，４’、４”−トリス［９，９−ジメチル−２−フルオレニル（フェニル）アミノ］トリフェニルアミン（以下、略して「ＴＦＡＴＡ」と呼ぶことがある）なる有機化合物のいずれか一つから構成されていることが望ましい。
【化２１】
2004315366.tif 000028
【化２２】
2004315366.tif 000029
【化２３】
2004315366.tif 000030
【化２４】
2004315366.tif 000031
【化２５】
2004315366.tif 000032
【化２６】
2004315366.tif 000033
【化２７】
2004315366.tif 000034
【００２８】
［化２１］から［化２７］の化合物は、すべて発明者らが発明した化合物であり、学術論文に掲載されている。
【００２９】
本発明において用いる一般式（１）で表される化合物以外の電子輸送性発光材料として好ましいのは、［化２８］の化合物トリス（８−キノリノラト）アルミニウム（以下、略して「Ａｌｑ３」と呼ぶことがある）、［化２９］の化合物１，３，５−トリス（４−ターシャリーブチルフェニル―１，３，４−オキサジアゾリル）ベンゼン（以下、略して「ＴＰＯＢ」と呼ぶことがある）あるいは［化３０］の化合物１，３，５−トリス［５−（ジメシチルボリル）−２−チエニル］ベンゼン（以下、略して「ＴＭＢ−ＴＢ」と呼ぶことがある）［化３１］の化合物５，５’−ビス（ジメシチルボリル）−２，２’−ビチオフェン（以下、略して「ＢＭＢ−２Ｔ」と呼ぶことがある）［化３２］の化合物５，５’’−ビス（ジメシチルボリル）−２，２’：５’，２’’−ターチオフェン（以下、略して「ＢＭＢ−３Ｔ」と呼ぶことがある）なる有機化合物のいずれか一つから構成されていることが望ましい。
【化２８】
2004315366.tif 000035
【化２９】
2004315366.tif 000036
【化３０】
2004315366.tif 000037
【化３１】
2004315366.tif 000038
【化３２】
2004315366.tif 000039
【００３０】
［化２８］の化合物は公知の化合物である。
【００３１】
［化２９］から［化３２］の化合物は、すべて発明者らが発明した化合物であり、学術論文に掲載されている。
【００３２】
本発明において用いる正孔阻止材料として好ましいのは、［化３３］の化合物１，３，５−トリ（４−ビフェニリル）ベンゼン（以下、略して「ＴＢＢ」と呼ぶことがある）、［化３４］の化合物１，３，５−トリス（４−フルオロビフェニル−４’−イル）ベンゼン（以下、略して「Ｆ−ＴＢＢ」と呼ぶことがある）［化３５］の化合物１，３，５−トリス（９，９−ジメチルフルオレン−２−イル）ベンゼン（以下、略して「ＴＦＢ」と呼ぶことがある）、あるいは、［化３６］の化合物１，３，５−トリス｛４−（９，９−ジメチルフルオレン−２−イル）フェニル｝ベンゼン（以下、略して「ＴＦＰＢ」と呼ぶことがある）なる有機化合物のいずれか一つから構成されていることが望ましい。
【化３３】
2004315366.tif 000040
【化３４】
2004315366.tif 000041
【化３５】
2004315366.tif 000042
【化３６】
2004315366.tif 000043
【００３３】
［化３３］から［化３６］の化合物は、すべて発明者らが発明した化合物であり、学術論文に掲載されている。
【発明の実施の形態】
本発明を発明の実施の形態に基づいて詳細に説明する。
【００３４】
以下、実施例により、本発明のＥＬ素子の具体例を示す。しかし、本発明は以下の実施例に限定されない。
核磁気共鳴（ＮＭＲ）スペクトルは、商品明Ｉｎｏｖａ−７５０（ｖａｒｉａｎ社、１Ｈ測定時７５０ＭＨｚ）を用いて測定した。ケミカルシフトは百万分率（ｐｐｍ）であらわしている。内部標準にテトラメチルシラン（ＴＭＳ）を用いた。結合定数（Ｊ）は、ヘルツで示しており、略号ｓ、ｄ、ｍおよびｂｒは、それぞれ、一重線（ｓｉｎｇｌｅｔ）、二重線（ｄｏｕｂｌｅｔ）、三重線（ｔｒｉｐｌｅｔ）、多重線（ｍｕｌｔｉｐｌｅｔ）および広域線（ｂｒｏａｄ）を表す。質量分析（ＭＳ）は、商品名ＲＰ（柳本製作所）を用いて行った。カラムクロマトグラフィー分離には、シリカゲル（商品名ワコーゲルＣ−３００、和光純薬工業株式会社）を用いた。全ての試薬は、試薬級であり、東京化成工業株式会社、和光純薬株式会社、ナカライテスク株式会社、関東化学株式会社およびＡｌｄｒｉｃｈ社から購入した。反応の冷却装置としてＥＹＥＬＡ低温撹拌装置ＰＳＬ−１８００を用いた。
【００３５】
（合成法）
合成した本発明の化合物群のうち、例として［化９］の化合物２，５’−ビス｛４−［Ｎ，Ｎ−ビス（９，９−ジメチルフルオレン−２−イル）アミノ］フェニル｝−２，２’−ビチオフェン（以下、ＢＦＡ−２Ｔと呼ぶことがある）、［化１０］の化合物２，６−｛４−［Ｎ，Ｎ−ビス（９，９−ジメチルフルオレン−２−イル）アミノ］フェニル｝−ピリジン（以下、ＢＦＡ−１Ｐｙと呼ぶことがある）、［化１１］の化合物９，１０−ビス｛４−［Ｎ，Ｎ−ビス（９，９−ジメチルフルオレン−２−イル）アミノ］フェニル｝−アントラセン（以下、ＢＦＡ−Ａｎと呼ぶことがある）、［化１９］の化合物４，７−ビス｛４−［ビス（９，９−ジメチルフルオレン−２−イル）アミノ］フェニル｝ベンゾチアジアゾール（以下、ＢＦＡ−ＢＴと呼ぶことがある）、および、［化２０］の化合物４−｛４−［Ｎ，Ｎ−ビス（９，９−ジメチルフルオレン−２−イル）アミノ］フェニル｝−７−（５−｛４−［Ｎ，Ｎ−ビス（９，９−ジメチルフルオレン−２−イル）アミノ］フェニル｝チオフェン−２−イル）−２，１，３−ベンゾチアジアゾール（以下、ＢＦＡ−ＢＴＴと呼ぶことがある）の合成実施例を以下に示す。
【００３６】
［化９］に示す化合物ＢＦＡ−２Ｔは、［００１１］に記載の手法により合成した。ここで、一般式（２）で示される化合物としてＮ，Ｎ−ビス（９，９−ジメチルフルオレン−２−イル）アニリン−４−ボロン酸（以下Ｂ（ＯＨ）２−Ｆ２ＰＡと略すことがある）を用い、一般式（３）で示される化合物として、５，５’−ジブロモビチオフェンを用いた。
【００３７】
（中間体Ｎ，Ｎ−ビス（９，９−ジメチルフルオレン−２−イル）−４−ブロモアニリン（Ｂｒ−Ｆ２ＰＡ）の合成）
５００ｍｌマイヤーフラスコに、クロロホルム２００ｍｌ、公知の方法（Ｃｈｅｍ．  Ｍａｔｅｒ．  ｖｏｌ．  １５，  ｐ６９９，  ２００３年）で合成したＦ２ＰＡを１０ｇ（２１ｍｍｏｌ）加えた。これにＮ−ブロモスクシンイミド３．６ｇ（２１ｍｍｏｌ）を加えた。得られた溶液を水で洗浄した後、シリカゲルカラムクロマトグラフィーおよび再結晶により精製し、目的化合物である白色固体１１．３ｇ（収率９５％）を得た。融点１８９℃。
【００３８】
（中間体Ｂ（ＯＨ）２−Ｆ２ＰＡの合成）
撹拌装置、冷却管および窒素導入管を備え付けた５００ｍｌ三口フラスコに、十分脱水した蒸留ＴＨＦ２００ｍｌと、Ｂｒ−Ｆ２ＰＡ  １０ｇ（１８ｍｍｏｌ）を加えた。これにｔｅｒｔ−ブチルリチウム１．４９Ｍペンタン溶液  ２７ｍｌを加えた。一時間撹拌したのち、常圧蒸留したトリメチルホウ酸  ５．６ｇ（５４ｍｍｏｌ）を加え、３時間撹拌した。この後、水  ５ｍｌを加えた。反応終了後、ＴＨＦを留去し、真空化で乾燥し薄緑色の粉末  ８．９ｇ（収率９５％）を得た。この中間体は精製・同定せず次の反応に用いた。
【００３９】
［合成実施例１、ＢＦＡ−２Ｔの合成］
撹拌装置、冷却管および窒素導入管を備え付けた３００ｍｌ三口フラスコに、ＴＨＦ１００ｍｌと、２，５−ジブロモチオフェン  １．４６ｇ（４．５ｍｍｏｌ）とＢ（ＯＨ）２−Ｆ２ＰＡ  ４．７ｇ（９．０ｍｍｏｌ）と、テトラキス（トリフェニルフォスフィン）パラジウム（０）  ８００ｍｇを加え、次に２規定（１Ｍ）の炭酸カリウム水溶液３５ｍｌを加えた。この溶液を７０℃で８時間加熱撹拌した。この後水層を分離し、溶媒を留去した後、シリカゲルカラムクロマトグラフィー、ゲル浸透クロマトグラフィーおよび再結晶により精製し、目的化合物である淡黄色固体  ５００ｍｇ（収率  １０％）を得た。以下この物性値を示す。
【００４０】
ＭＳ：  ｍ／ｅ  １１１７  （Ｍ＋）．  元素分析値：実測値  Ｃ，  ８５．７２；  Ｈ，  ５．８１；  Ｎ，  ２．４６；  Ｓ，  ５．５５％．  計算値  Ｃ８０Ｈ６４Ｎ２Ｓ２：  Ｃ，  ８５．９８；  Ｈ，  ５．７７；  Ｎ，  ２．５１；  Ｓ，  ５．７４％．  １Ｈ  ＮＭＲ  （ＴＨＦ−ｄ８）：  δ（ｐｐｍ）＝  ７．６７（４Ｈ，ｄ，Ｊ＝７．５５Ｈｚ），  ７．６５（４Ｈ，ｄ，Ｊ＝８．１０Ｈｚ），  ７．５６（４Ｈ，ｄ，Ｊ＝８．７９Ｈｚ），  ７．４０（４Ｈ，ｄ，Ｊ＝７．５５Ｈｚ），  ７．３２（４Ｈ，ｓ），  ７．２８（２Ｈ，ｄ，Ｊ＝３．８４Ｈｚ），  ７．２７（４Ｈ，ｔ，Ｊ＝７．４８Ｈｚ），  ７．２２（４Ｈ，ｔ，Ｊ＝７．４８Ｈｚ），  ７．２０（２Ｈ，ｄ，Ｊ＝３．７１Ｈｚ），  ７．１７（４Ｈ，ｄ，Ｊ＝８．７９Ｈｚ），  ７．０９（４Ｈ，ｄ，Ｊ＝８．１１Ｈｚ），  １．４１（２４Ｈ，ｓ）．
【００４１】
［化１０］に示す化合物ＢＦＡ−１Ｐｙは、［００１１］に記載の手法により合成した。ここで、一般式（２）で示される化合物としてＢ（ＯＨ）２−Ｆ２ＰＡを用い、一般式（３）で示される化合物として、２，６−ジブロモピリジンを用いた。
【００４２】
［合成実施例２、ＢＦＡ−１Ｐｙの合成］
撹拌装置、冷却管および窒素導入管を備え付けた３００ｍｌ三口フラスコに、ＴＨＦ１００ｍｌと、２，６−ジブロモピリジン１．０  ｇ（４．５  ｍｍｏｌ）とＢ（ＯＨ）２−Ｆ２ＰＡ  ４．７ｇ（９  ｍｍｏｌ）と、テトラキス（トリフェニルフォスフィン）パラジウム（０）０．８ｇを加え、次に２規定（１Ｍ）の炭酸カリウム水溶液３５ｍｌを加えた。この溶液を７０℃で８時間加熱撹拌した。この後水層を分離し、溶媒を留去した後、シリカゲルカラムクロマトグラフィー、ゲル浸透クロマトグラフィーおよび再結晶により精製し、目的化合物である淡黄色固体  ４２０ｍｇ（収率  ９％）を得た。以下この物性値を示す。
【００４３】
ＭＳ：  ｍ／ｅ  １０３０  （Ｍ＋）．  元素分析値：実測値  Ｃ，  ８９．７６；  Ｈ，  ６．１６；  Ｎ，  ４．０８％．  計算値  ＣＨＮ：  Ｃ，  ８９．５０；  Ｈ，  ６．２０；  Ｎ，  ３．９２％．  １Ｈ  ＮＭＲ  （ＴＨＦ−ｄ８）：  δ（ｐｐｍ）＝  ８．０６（４Ｈ，ｄ，Ｊ＝８．７９Ｈｚ），  ７．７６（１Ｈ，ｔ，Ｊ＝７．８３Ｈｚ），  ７．６５（４Ｈ，ｄ，Ｊ＝７．４２Ｈｚ），  ７．６２（６Ｈ，ｍ），  ７．３９（４Ｈ，ｄ，Ｊ＝７．４２Ｈｚ），  ７．３１（４Ｈ，ｔ，Ｊ＝７．５５Ｈｚ），  ７．２９（４Ｈ，ｄ，Ｊ＝８．７９Ｈｚ），  ７．２８（４Ｈ，ｓ），  ７．２７（４Ｈ，ｄ，Ｊ＝７．５５Ｈｚ），  ７．１２（４Ｈ，ｄ，Ｊ＝８．２４Ｈｚ），  １．４２（２４Ｈ，ｓ）．
【００４４】
［化１１］に示す化合物ＢＦＡ−Ａｎは、［００１１］に記載の手法により合成した。ここで、一般式（２）で示される化合物としてＢ（ＯＨ）２−Ｆ２ＰＡを用い、一般式（３）で示される化合物として、９，１０−ジブロモアントラセンを用いた。
【００４５】
［合成実施例３、ＢＦＡ−Ａｎの合成］
撹拌装置、冷却管および窒素導入管を備え付けた３００ｍｌ三口フラスコに、ＴＨＦ１００ｍｌと、９，１０−ジブロモアントラセン  ０．６３８ｇ（１．９ｍｍｏｌ）とＢ（ＯＨ）２−Ｆ２ＰＡ  ２．０ｇ（３．８ｍｍｏｌ）と、テトラキス（トリフェニルフォスフィン）パラジウム（０）  ４００ｍｇを加え、次に２規定（１Ｍ）の炭酸カリウム水溶液３５ｍｌを加えた。この溶液を７０℃で８時間加熱撹拌した。この後水層を分離し、溶媒を留去した。得られる粉末を水、メタノール、エタノールの順に還流下で洗浄した。次にこれをクロロホルム５００ｍｌに溶かし、シリカゲルカラムクロマトグラフィーにより精製した。さらにこれをヘキサン、トルエンの順に還流下で洗浄し、目的化合物である淡黄色固体  ６６５ｍｇ（収率  ３１％）を得た。以下この物性値を示す。
【００４６】
ＭＳ：  ｍ／ｅ  １１２９  （Ｍ＋）．  １Ｈ  ＮＭＲ（ＣＤＣｌ３）：  δ（ｐｐｍ）＝  ７．９２（４Ｈ，ｄ），  ７．７０（４Ｈ，ｄ），  ７．６９（４Ｈ，ｄ），  ７．４５（４Ｈ，ｔ），  ７．４３（８Ｈ，ｍ），  ７．３９（４Ｈ，ｄ），  ７．３７（４Ｈ，ｓ），  ７．３４（４Ｈ，ｔ），  ７．３１（４Ｈ，ｄ），  ７．２８（４Ｈ，ｔ），  １．５６（２４Ｈ，ｓ）．
【００４７】
［化１９］に示す化合物ＢＦＡ−ＢＴは、［００１１］に記載の手法により合成した。ここで、一般式（２）で示される化合物としてＢ（ＯＨ）２−Ｆ２ＰＡを用い、一般式（３）で示される化合物として、４，７−ジブロモ−２，１，３−ベンゾチアジアゾールを用いた。
【００４８】
（中間体４，７−ジブロモ−２，１，３−ベンゾチアジアゾールの合成）
三口フラスコ中、温度１３０℃、窒素置換条件下において、２，１，３−ベンゾチアジアゾール５．０ｇ（３６ｍｍｏｌ）を４７％臭化水素酸３０  ｍｌに溶かした後、還流下においてＢｒ２  ８．６５ｇ（６ｍｌ、１０８ｍｍｏｌ）  を三時間かけて徐々に滴下した。滴下終了後、４７％臭化水素酸２０ｍｌ  を加えてさらに二時間還流した。反応終了後、吸引ろ過により固体をろ取した。得られた固体を水で十分に洗った後、ＴＨＦ：エタノールで再結晶を行い精製した。収量２．８ｇ（収率２７％）。
【００４９】
［合成実施例４、ＢＦＡ−ＢＴの合成］
三口フラスコ中、窒素雰囲気下において、４，７−ジブロモ−２，１，３−ベンゾチアジアゾール２．８ｇ（９．５ｍｍｏｌ）、Ｂ（ＯＨ）２−Ｆ２ＰＡ７．４５ｇ（１４．３ｍｍｏｌ）、テトラキス（トリフェニルフォスフィン）パラジウム（０）１．０ｇ（０．８３ｍｍｏｌ）をＴＨＦ２５０ｍｌに溶かし、さらに、２規定の炭酸カリウム水溶液５０ｍｌを加えた。この混合溶液を７０℃、８時間加熱攪拌し、その後、室温で一晩攪拌した。反応終了後、水層を分離し、溶媒を留去した後、塩化カルシウムで脱水した。これをシリカゲルカラムクロマトグラフィー  （展開溶媒：トルエン）  により精製し、粗精製物を得た。これをさらにシリカゲルカラムクロマトグラフィー  （トルエン／ヘキサン＝３：７）、ＧＰＣおよび再結晶  （トルエン：ヘキサン）  により精製した。収量３３１ｍｇ（収率２．１％）。以下、この化合物の同定データを示す。
【００５０】
ＴＯＦ−ＭＡＳ：ｍ／ｅ＝１０８６  （Ｍ＋）、元素分析値：実測値  Ｃ，  ８５．８９；Ｈ，  ５．８０；Ｎ，  ５．１５；Ｓ，  ２．８２  ％．計算値  Ｃ７８Ｈ６２Ｎ４Ｓ：  Ｃ，  ８６．１５；Ｈ，  ５．７５；Ｎ，  ５．１５；Ｓ，  ２．９５  ％．  １Ｈ−ＮＭＲ  （７５０  ＭＨｚ，ＴＨＦ−ｄ８）：δ（ｐｐｍ）  １．４２  （２４Ｈ，  ｓ），  ７．２０  （４Ｈ，  ｄ，  Ｊ＝８．１１Ｈｚ），  ７．２５  （４Ｈ，  ｔ，  Ｊ＝７．４２Ｈｚ），  ７．３３  （１２Ｈ，  ｍ，  Ｊ＝７．４０Ｈｚ），  ７．４０  （４Ｈ，  ｄ，  Ｊ＝７．４２Ｈｚ），  ７．６３  （４Ｈ，  ｄ，  Ｊ＝８．１０Ｈｚ），７．６７  （４Ｈ，  ｄ，  Ｊ＝７．４２Ｈｚ），  ７．８０  （ｓ，  ２Ｈ），  ７．９５  （４Ｈ，  ｄ，  Ｊ＝８．８Ｈｚ）．
【００５１】
［化２０］に示す化合物ＢＦＡ−ＢＴＴは、［００１３］に記載の手法により合成した。ここで、一般式（６）で示される化合物として２−｛４−［Ｎ，Ｎ−ビス（９，９−ジメチルフルオレン−２−イル）アミノ］フェニル｝チオフェン−５−ボロン酸を用い、一般式（７）で示される化合物として、４−｛４−［Ｎ，Ｎ−ビス（９，９−ジメチルフルオレン−２−イル）アミノ］フェニル｝−７−ブロモ−２，１，３−ベンゾチアジアゾールを用いた。
【００５２】
（中間体２−｛４−［Ｎ，Ｎ−ビス（９，９−ジメチルフルオレン−２−イル）アミノ］フェニル｝チオフェンの合成）
三口フラスコ中、窒素雰囲気下において、４−［Ｎ，Ｎ−ビス（９，９−ジメチルフルオレン−２−イル）アミノ］ブロモベンゼン６．７ｇ（１２ｍｍｏｌ）、チオフェン−２−ボロン酸２．０ｇ（１５ｍｍｏｌ）、テトラキス（トリフェニルフォスフィン）パラジウム（０）１．０ｇをＴＨＦ２５０ｍｌに溶かし、２規定の炭酸カリウム水溶液８０ｍｌを加えた。この混合溶液を７０  ℃、８時間加熱攪拌した。反応終了後、水層を分離し、溶媒を留去した後、塩化カルシウムで脱水した。これをシリカゲルカラムクロマトグラフィー  （展開溶媒：トルエン）  により精製し、粗精製物を得た。これをさらにシリカゲルカラムクロマトグラフィー（トルエン／ヘキサン＝１：４）、再結晶（ヘキサン）により精製した。  収量４．３ｇ（収率４５％）。
【００５３】
（中間体２−｛４−［Ｎ，Ｎ−ビス（９，９−ジメチルフルオレン−２−イル）アミノ］フェニル｝チオフェン−５−ボロン酸の合成）
三口フラスコ中、窒素雰囲気下において、２−｛４−［Ｎ，Ｎ−ビス（９，９−ジメチルフルオレン−２−イル）アミノ］フェニル｝チオフェン４．０ｇ（７．１ｍｍｏｌ）をＴＨＦ２００ｍｌに溶かし、−７８℃でｎ−ブチルリチウム１．６Ｍヘキサン溶液１０ｍｌを加えて、１時間攪拌した。次にトリメチルホウ酸３．４ｇを加えた後、室温に戻し一晩攪拌させた。反応溶液に水を加え有機層を抽出後、溶媒を留去した。この化合物は、精製せずに次の反応に用いた。
【００５４】
（中間体４−｛４−［Ｎ，Ｎ−ビス（９，９−ジメチルフルオレン−２−イル）アミノ］フェニル｝−７−ブロモ−２，１，３−ベンゾチアジアゾールの合成）
三口フラスコ中、窒素雰囲気下において、４，７−ジブロモ−２，１，３−ベンゾチアジアゾール２．８ｇ（９．５ｍｍｏｌ）、４−［Ｎ，Ｎ−ビス（９，９−ジメチルフルオレン−２−イル）アミノ］フェニルボロン酸７．５ｇ（１４．３ｍｍｏｌ）、テトラキス（トリフェニルフォスフィン）パラジウム（０）１．０ｇをＴＨＦ２５０ｍｌに溶解させ、２規定の炭酸カリウム水溶液５０ｍｌを加えた。この混合溶液を７０  ℃において８時間加熱攪拌し、その後、室温で一晩攪拌した。反応終了後、水層を分離し、溶媒を留去した後、塩化カルシウムで脱水した。これをシリカゲルカラムクロマトグラフィー（展開溶媒：トルエン）により精製し、粗精製物を得た。これをさらにシリカゲルカラムクロマトグラフィー（トルエン／ヘキサン＝３：７）、再沈殿（トルエン：エタノール）により精製した。収量１．３ｇ（収率１３％）。
【００５５】
［合成実施例５、ＢＦＡ−ＢＴＴの合成］
三口フラスコ中、窒素雰囲気下において、４−｛４−［Ｎ，Ｎ−ビス（９，９−ジメチルフルオレン−２−イル）アミノ］フェニル｝−７−ブロモ−２，１，３−ベンゾチアジアゾール１．２ｇ（１．７３ｍｍｏｌ）、２−｛４−［Ｎ，Ｎ−ビス（９，９−ジメチルフルオレン−２−イル）アミノ］フェニル｝チオフェン−５−ボロン酸２．５ｇ（４．５ｍｍｏｌ）、テトラキス（トリフェニルホスフィン）パラジウム（０）４００ｍｇをＴＨＦ２５０ｍｌに溶かし、２規定の炭酸カリウム水溶液５０ｍｌを加えた。この溶液を７０  ℃において８時間加熱攪拌した。反応終了後、水層を分離し、溶媒を留去した後、塩化カルシウムで脱水した。これをシリカゲルカラムクロマトグラフィー（展開溶媒：トルエン／ヘキサン＝１：１）、ＧＰＣ、再結晶（トルエン／ヘキサン／エタノール）により精製した。収量１００ｍｇ（収率４．９％）。以下、この化合物の同定データを示す。
【００５６】
ＴＯＦ−ＭＡＳ：ｍ／ｅ＝１１６８  （Ｍ＋）、  １Ｈ−ＮＭＲ  （７５０  ＭＨｚ，ＴＨＦｄ８）：δ（ｐｐｍ）  １．４３  （２４Ｈ，ｓ），  ７．１４  （２Ｈ，ｄ），  ７．１９  （２Ｈ，ｄ），  ７．２２  （２Ｈ，ｄ），  ７．２８  （６Ｈ，ｔ），  ７．３２  （８Ｈ，ｍ），  ７．３７  （１Ｈ，ｔ），  ７．４０  （４Ｈ，ｄ），  ７．６２  （６Ｈ，ｍ），  ７．６６  （４Ｈ，ｑ），  ７．７５  （１Ｈ，ｄ），  ７．９４  （３Ｈ，ｄ），  ８．１４  （１Ｈ，ｄ）。
【００５７】
合成した化合物群のうち、例として［化９］の化合物ＢＦＡ−２Ｔ、［化１０］の化合物ＢＦＡ−１Ｐｙ、［化１１］の化合物ＢＦＡ−Ａｎ、［化１９］の化合物ＢＦＡ−ＢＴ、および［化２０］の化合物ＢＦＡ−ＢＴＴのガラス転移温度（Ｔｇ）、融点（Ｔｍ）、Ａｇ／Ａｇ＋参照電極に対する陽極酸化電位（Ｅｏｘ）、Ａｇ／Ａｇ＋参照電極に対する陰極還元電位（Ｅｒｅｄ）、発光スペクトルの極大波長（λｍａｘ）および蛍光量子収率（Φ）を表１にまとめた。ガラス転移温度は示差走査熱量測定により測定した。酸化・還元電位はＢＦＡ−２ＴのＴＨＦ溶液のサイクリックボルタンメトリーにより決定した。発光スペクトルはＴＨＦ溶液に対して測定を行い、蛍光量子収率は硫酸キニーネあるいはローダミンＢを標準サンプルとして決定した。
表１
【表１】
2004315366.tif 000044
【００５８】
表１から、ＢＦＡ−２Ｔ、ＢＦＡ−１Ｐｙ、ＢＦＡ−Ａｎ、ＢＦＡ−ＢＴおよびＢＦＡ−ＢＴＴは、１４５℃以上の高いガラス転移温度を示すことが分かる。
【００５９】
表１から、ＢＦＡ−２Ｔ、ＢＦＡ−１Ｐｙ、ＢＦＡ−Ａｎ、ＢＦＡ−ＢＴおよびＢＦＡ−ＢＴＴは、低い陽極酸化電位を有し、正孔を容易に受け入れることができ、ＥＬ素子の正孔輸送層および発光層として適切である。また、それらの陽極酸化過程はいずれも可逆過程であり、それらのラジカルカチオン種は安定である。
【００６０】
表１から、ＢＦＡ−２Ｔ、ＢＦＡ−１Ｐｙ、ＢＦＡ−Ａｎ、ＢＦＡ−ＢＴおよびＢＦＡ−ＢＴＴは、低い陰極還元電位を有し、電子を容易に受け入れることができ、ＥＬ素子の電子輸送層および発光層として適切である。また、それらの陰極還元過程はいずれも可逆過程であり、それらのラジカルアニオン種は安定である。
【００６１】
表１においてＢＦＡ−２Ｔ、ＢＦＡ−１Ｐｙ、ＢＦＡ−Ａｎ、ＢＦＡ−ＢＴおよびＢＦＡ−ＢＴＴは、高い蛍光量子収率を示し、ＥＬ素子の発光層として適切である。また、ＢＦＡ−ＢＴおよびＢＦＡ−ＢＴＴは、それぞれ、橙色および赤色に発光し、橙色および赤色発光有機ＥＬ素子用発光材料として好適である。
【００６２】
［ＥＬ素子１］
本実施例では、図３に示すＥＬ素子を作製した。
ＩＴＯガラス電極が形成されたガラス基板１を用い、このＩＴＯ電極上に、真空蒸着によって［化２７］の化合物、ＴＦＡＴＡから構成される厚さ３０ナノメートルの正孔注入層を、その一部がガラス基板の表面に接触するように形成した。次いで、正孔注入層上に、発光層として［化９］の化合物ＢＦＡ−２Ｔを真空蒸着により厚さ３５ナノメートルに形成した。次いで、発光層上に、電子輸送層として［化２８］で示される化合物Ａｌｑ３を真空蒸着により厚さ３５ナノメートルに形成した。その後、フッ化リチウムを厚さ０．５ナノメートルに形成し、この上から背面電極としてアルミニウムを面積４平方ミリメートルの電極を形成してＥＬ素子を作製した。
このようにして作製したＥＬ素子のＩＴＯ電極とアルミニウム電極との間に２．５ボルト以上の電圧を印加するとＢＦＡ−２Ｔの発光に基づく緑色の発光が得られた。この素子の発光色のＣＩＥ式度座標は、（０．３０２，  ０．６２８）と求まった。この素子の発光スペクトルを図６に示す。最高輝度は１０Ｖで５２０００  ｃｄ  ｍ−２、３００  ｃｄ  ｍ−２  発光時における発光効率は  １．８４  ｌｍ  Ｗ−１、量子収率は０．７７％であり、高輝度・高効率の緑色発光が得られた。
【００６３】
実施例１の素子の耐熱性評価を行った。素子は、０．１Ｔｏｒｒの減圧下、定電流駆動したときの素子の輝度を各温度で測定することにより行った。この結果を図７に示す。温度上昇に伴う輝度の減衰はほとんどみられず、１７０℃の高温条件においても室温とほぼ同程度の輝度で発光した。このように、本発明の有機材料を用いることにより１７０℃近辺でも安定に駆動するＥＬ素子を作製することが可能となる。
【００６４】
［ＥＬ素子２］
本実施例では、図４に示すＥＬ素子を作製した。
ＩＴＯガラス電極が形成されたガラス基板１を用い、このＩＴＯ電極上に、真空蒸着によって［化２１］の化合物、ｍ−ＭＴＤＡＴＡから構成される厚さ５０ナノメートルの正孔注入層を、その一部がガラス基板の表面に接触するように形成した。次いで、正孔注入層上に、発光層として［化１０］の化合物ＢＦＡ−１Ｐｙを真空蒸着により厚さ２０ナノメートルに形成した。次いで、発光層上に、正孔阻止層として［化３４］で示される化合物Ｆ−ＴＢＢを真空蒸着により厚さ２０ナノメートルに形成した。次いで、電子輸送層として［化２８］で示される化合物Ａｌｑ３を真空蒸着により厚さ１０ナノメートルに形成した。その後、フッ化リチウムを厚さ０．５ナノメートルに形成し、この上から背面電極としてアルミニウムを面積４平方ミリメートルの電極を形成してＥＬ素子を作製した。
このようにして作製したＥＬ素子のＩＴＯ電極とアルミニウム電極との間に４ボルト以上の電圧を印加するとＢＦＡ−２Ｔの発光に基づく深青色の発光が得られた。この素子の発光スペクトルを図８に示す。この素子の発光色のＣＩＥ式度座標は、（０．１５７，  ０．０８４１）と求まった。最高輝度は１５Ｖで４、５００  ｃｄ  ｍ−２、３００  ｃｄ  ｍ−２  発光時における発光効率は  ０．６０  ｌｍ  Ｗ−１、量子収率は２．０％であり、高輝度・高効率の深青色発光が得られた。
【００６５】
［ＥＬ素子３］
本実施例では、図３に示すＥＬ素子を作製した。
ＩＴＯガラス電極が形成されたガラス基板１を用い、このＩＴＯ電極上に、真空蒸着によって［化２７］の化合物、ＴＦＡＴＡから構成される厚さ６０ナノメートルの正孔注入層を、その一部がガラス基板の表面に接触するように形成した。次いで、正孔注入層上に、発光層として［化１１］の化合物ＢＦＡ−Ａｎを真空蒸着により厚さ２０ナノメートルに形成した。次いで、発光層上に、電子輸送層として［化２８］で示される化合物Ａｌｑ３を真空蒸着により厚さ２０ナノメートルに形成した。その後、フッ化リチウムを厚さ０．５ナノメートルに形成し、この上から背面電極としてアルミニウムを面積４平方ミリメートルの電極を形成してＥＬ素子を作製した。
このようにして作製したＥＬ素子のＩＴＯ電極とアルミニウム電極との間に２．５ボルト以上の電圧を印加するとＢＦＡ−２Ｔの発光に基づく淡青色の発光が得られた。この素子の発光色のＣＩＥ式度座標は、（０．１８２，  ０．４４５）と求まった。この素子の発光スペクトルを図９に示す。最高輝度は１０Ｖで３６９００  ｃｄ  ｍ−２、３００  ｃｄ  ｍ−２  発光時における発光効率は  ２．０２  ｌｍ  Ｗ−１、量子収率は１．３３％であり、高輝度・高効率の淡青色発光が得られた。
【００６６】
［ＥＬ素子４］
本実施例では、図５に示すＥＬ素子を作製した。
ＩＴＯガラス電極が形成されたガラス基板１を用い、このＩＴＯ電極上に、真空蒸着によって［化２１］の化合物、ｍ−ＭＴＤＡＴＡから構成される厚さ５０ナノメートルの正孔注入層を、その一部がガラス基板の表面に接触するように形成した。次いで、正孔注入層上に、発光層として［化１９］の化合物ＢＦＡ−ＢＴを真空蒸着により厚さ２０ナノメートルに形成した。次いで、発光層上に、電子輸送層として［化３１］で示される化合物ＢＭＢ−２Ｔを真空蒸着により厚さ２０ナノメートルに形成し、さらにその上に電子輸送層として［化２８］で示される化合物Ａｌｑ３を真空蒸着により厚さ２０ナノメートルに形成した。その後、フッ化リチウムを厚さ０．５ナノメートルに形成し、この上から背面電極としてアルミニウムを面積４平方ミリメートルの電極を形成してＥＬ素子を作製した。
このようにして作製したＥＬ素子のＩＴＯ電極とアルミニウム電極との間に２．５ボルト以上の電圧を印加するとＢＦＡ−ＢＴの発光に基づく橙色の発光が得られた。この素子の発光色のＣＩＥ式度座標は、（０．６４３、０．３５７）と求まった。この素子の発光スペクトルを図１０に示す。最高輝度は１０．５Ｖで２３８９０  ｃｄ  ｍ−２、３００  ｃｄ  ｍ−２  発光時における発光効率および外部量子収率は、それぞれ、１．４０  ｌｍ  Ｗ−１および２．１７％であり、高輝度・高効率の橙色発光が得られた。
【００６７】
［ＥＬ素子５］
本実施例では、図５に示すＥＬ素子を作製した。
ＩＴＯガラス電極が形成されたガラス基板１を用い、このＩＴＯ電極上に、真空蒸着によって［化２１］の化合物、ｍ−ＭＴＤＡＴＡから構成される厚さ５０ナノメートルの正孔注入層を、その一部がガラス基板の表面に接触するように形成した。次いで、正孔注入層上に、発光層として［化２０］の化合物ＢＦＡ−ＢＴＴを真空蒸着により厚さ２０ナノメートルに形成した。次いで、発光層上に、電子輸送層として［化３１］で示される化合物ＢＭＢ−２Ｔを真空蒸着により厚さ２０ナノメートルに形成し、さらにその上に電子輸送層として［化２８］で示される化合物Ａｌｑ３を真空蒸着により厚さ２０ナノメートルに形成した。その後、フッ化リチウムを厚さ０．５ナノメートルに形成し、この上から背面電極としてアルミニウムを面積４平方ミリメートルの電極を形成してＥＬ素子を作製した。
このようにして作製したＥＬ素子のＩＴＯ電極とアルミニウム電極との間に２．５ボルト以上の電圧を印加するとＢＦＡ−ＢＴＴの発光に基づく赤色の発光が得られた。この素子の発光色のＣＩＥ式度座標は、（０．６９２、０．３０８）と求まった。この素子の発光スペクトルを図１１に示す。最高輝度は９．２５Ｖで４８３０  ｃｄ  ｍ−２、３００  ｃｄ  ｍ−２  発光時における発光効率および外部量子収率は、それぞれ、０．１５  ｌｍ  Ｗ−１および０．６８％であった。
【００６８】
以上、具体例を挙げながら発明の実施の形態に基づいて本発明を詳細に説明してきたが、本発明は上記内容に限定されるものではなく、本範疇を逸脱しない限りにおいてあらゆる変形や変更が可能である。
【００６９】
【発明の効果】
以上詳述したように、本発明では、高いガラス転移温度を有する有機材料の合成と、それを用いる有機ＥＬ素子を開発した。本発明で開発した新規な有機材料を用いることにより、優れた発光効率を有する高耐熱性有機ＥＬ素子の構築が可能となり、その工業的価値は大なるものがある。
【図面の簡単な説明】
【図１】本発明のＥＬ素子構成の一例を示す概略図である。
【図２】本発明のＥＬ素子構成の一例を示す概略図である。
【図３】本発明のＥＬ素子構成の一例を示す概略図である。
【図４】本発明のＥＬ素子構成の一例を示す概略図である。
【図５】本発明のＥＬ素子構成の一例を示す概略図である。
【図６】本発明のＥＬ素子１のＥＬスペクトルである。
【図７】本発明のＥＬ素子１の発光輝度の温度依存性を示すグラフである。
【図８】本発明のＥＬ素子２のＥＬスペクトルである。
【図９】本発明のＥＬ素子３のＥＬスペクトルである。
【図１０】本発明のＥＬ素子４のＥＬスペクトルである。
【図１１】本発明のＥＬ素子５のＥＬスペクトルである。
【符号の説明】
１  ガラス基板
２  陽極
３  発光層
４  陰極
５  正孔注入層
６  電子輸送層
７  正孔阻止層
８  電子輸送層１
９  電子輸送層２
１０  ＥＬ素子
【図１】
2004315366.tif 000049
【図２】
2004315366.tif 000050
【図３】
2004315366.tif 000051
【図４】
2004315366.tif 000052
【図５】
2004315366.tif 000053
【図６】
2004315366.tif 000054
【図７】
2004315366.tif 000055
【図８】
2004315366.tif 000056
【図９】
2004315366.tif 000057
【図１０】
2004315366.tif 000058
【図１１】
2004315366.tif 000059